FR 2896045 A1 20070713 FR 0650115 A 20060112 La présente invention concerne d'une manière générale une collection de couples de lentilles ophtalmiques, dont, au sein d'un même couple, chaque lentille comprend au moins un revêtement anti-reflet présentant une même couleur chromatique perçue de reflet résiduel mais dont l'intensité de coloration est différente. L'invention concerne également des lentilles ophtalmiques comportant sur leur face avant et arrière un revêtement anti-reflet dont la couleur chromatique perçue de reflet résiduel est d'intensité de coloration différente. Il est d'usage de déposer sur des lentilles ophtalmiques des revêtements anti-reflet permettant de diminuer le facteur moyen de réflexion. Le regard du porteur des lentilles est ainsi rendu plus visible pour un observateur, et le confort du porteur est amélioré. Les revêtements anti-reflet présentent le plus souvent une couleur résiduelle. Cette couleur résiduelle est perçue par la personne faisant face au porteur de la lentille. Chaque lentille ophtalmique à propriété anti-reflet disponible commercialement sous une marque donnée présente une couleur résiduelle qui lui est propre et dont chaque fabricant doit assurer la reproductibilité, afin que la couleur perçue soit sensiblement identique d'une lentille à l'autre, c'est-à-dire que deux lentilles issues de la fabrication ne peuvent être distinguées et leurs reflets résiduels sont considérés comme identiques par un observateur. Cette couleur résiduelle se situe généralement dans le domaine du vert, mais d'autres couleurs comme une couleur jaune (or) ou violet sont également courantes. Sur les nouvelles générations de lentilles à propriété anti-reflet, une tendance générale consiste à abaisser la valeur de la Chroma afin de rendre le verre plus neutre, c'est-à-dire à atténuer la perception de la couleur. Récemment, il a été proposé une gamme de verres à propriété antireflet ayant différentes couleurs de reflet résiduel, à savoir émeraude, améthyste, ambre et rubis à combiner avec des tons de base de la lentille ophtalmique pour un effet cosmétique assorti à la monture. Il s'agit de couleurs situées dans des zones très différentes du domaine spectral, c'est-à-dire à des valeurs de nuances h très différentes, dans le système colorimétrique CIE L*, a*, b*. Cet objectif suppose que le client puisse clairement identifier la couleur résiduelle de l'anti-reflet. Il s'avère toutefois que certaines lentilles de cette gamme présentent un facteur moyen de réflexion R,,, 4% et un facteur de réflexion lumineux Rv 3%, et même >_4%, ce qui fait que de telles lentilles ne peuvent véritablement être qualifiées d'anti-reflet, dans la mesure où un verre à propriété anti-reflet doit présenter un facteur de réflexion lumineux par face égal ou inférieur à 2,5%. Un premier objectif de l'invention est donc d'étendre la gamme des verres anti-reflet, ayant un reflet résiduel coloré, disponible pour le client. Un deuxième objectif de l'invention est de fournir au client un critère supplémentaire de choix de telles lentilles anti-reflet à reflet résiduel coloré. Après des recherches approfondies, les inventeurs ont abouti à la conclusion que l'oeil d'un observateur, malgré la faible intensité du reflet résiduel d'une lentille comportant un revêtement anti-reflet, pouvait distinguer de façon nette, pour une même couleur chromatique perçue de reflet résiduel, des intensités de coloration différentes selon la nature des revêtements anti-reflet qui étaient soumis à son appréciation et que cette distinction pouvait être atteinte pour la plupart des couleurs du spectre visible. Les inventeurs ont déterminé que selon une des caractéristiques importantes de l'invention, il convient, pour atteindre une perception intense de coloration, d'éviter d'accroître de façon trop important le facteur moyen de réflexion des revêtements anti-reflet. Deux phénomènes s'opposent en effet : celui de la perception de la luminosité du reflet et celui de la perception de la couleur. Lorsqu'on augmente le facteur de réflexion du revêtement anti-reflet, le reflet résiduel peut en effet être perçu comme étant plus lumineux mais la perception de la couleur se trouve de façon corollaire significativement diminuée, de sorte que le reflet résiduel n'est alors pas perçu comme possédant une coloration plus intense. Pour atteindre les buts de l'invention, il convient donc d'opérer dans des gammes définies de facteur de réflexion et de Chroma et de limiter en outre l'écart entre les facteurs de réflexion du revêtement anti-reflet de faible intensité de coloration résiduelle et du revêtement anti-reflet de forte intensité de coloration résiduelle. De façon surprenante, ce phénomène de distinction est amplifié dans certaines gammes de couleurs lorsque le facteur de réflexion lumineux du revêtement à forte intensité de coloration résiduelle est plus faible que le facteur de réflexion lumineux du revêtement anti-reflet à faible intensité de coloration résiduelle. Les buts ci-dessus sont atteints selon l'invention par une collection de couples de lentilles ophtalmiques, dont, au sein d'un même couple, chaque lentille comprend un substrat ayant une face avant et une face arrière, et comportant sur sa face avant et/ou arrière, un revêtement anti-reflet ayant un facteur de réflexion lumineux Rä 2,5%, de préférence égal ou inférieur à 2%, et présentant une même couleur chromatique perçue de reflet résiduel dont la nuance h du revêtement anti-reflet d'une lentille du couple ne varie pas de plus de 60 , de préférence pas de plus 45 par rapport à la nuance h du revêtement anti-reflet de l'autre lentille du couple et, a) le revêtement anti- reflet d'une première des lentilles du couple a une couleur de reflet résiduel de forte intensité et présente les caractéristiques suivantes : • un facteur moyen de réflexion R,,,1 1,20%, de préférence 1,30%, mieux 1,35%, et mieux encore 1,40% ; • une valeur de Chroma Cl 15, de préférence 17 ; b) le revêtement anti-reflet de la seconde des lentilles du couple a une couleur de reflet résiduel de faible intensité et présente les caractéristiques suivantes : • un facteur moyen de réflexion R,,,2 1,65%, de préférence 1,60%, mieux 1,50% ; • une valeur de Chroma C*2 15, de préférence 14, mieux 12 et mieux encore 5, de préférence > 6 et mieux > 6,5, et de préférence Cl -C*2 5, de préférence Cl ù C*2 > 6, mieux Cl ù C*2 > 6,5, et de préférence Cl - C*2 5, de préférence > 6 et mieux > 6,5 ; et la nuance h du revêtement anti-reflet d'une lentille du couple ne doit pas varier de plus de 60 , de préférence de plus de 45 par rapport à la nuance h du revêtement anti-reflet de l'autre lentille du couple. De préférence également, la différence entre la valeur de Chroma du revêtement anti-reflet de coloration intense et celle du revêtement anti-reflet de coloration faible satisfait la relation Cl û C*2 inférieur à 25. De façon surprenante, on a trouvé que pour des valeurs de h dans la gamme de 220 à 300 et dans la gamme de 310 à 30 , le phénomène de distinction entre coloration faible et coloration intense se trouve amplifié si le facteur de réflexion lumineux RI du revêtement anti-reflet de coloration résiduelle intense est inférieur au facteur de réflexion lumineux Rä2 du revêtement anti-reflet de coloration résiduelle faible. Ainsi, pour les valeurs de h du revêtement anti-reflet dans les gammes 220 à 300 (couleur bleue) et 310 à 30 (couleur rose) de préférence, le facteur de réflexion lumineux RI du revêtement anti-reflet de coloration résiduelle intense est inférieur au facteur de réflexion lumineux dans le visible Rä2 du revêtement anti-reflet de coloration résiduelle faible. Dans une réalisation, la collection de lentilles ophtalmiques comprend au moins 3 couples de lentilles, un premier couple de lentilles de couleur jaune dont la valeur de la nuance h varie de 40 à 100 , de préférence 40 à 90 , un second couple de lentilles de couleur bleue dont la valeur de la nuance h varie de 220 à 300 , de préférence de 220 à 280 et un couple de lentilles de couleur rose dont la valeur de la nuance h varie de 310 à 30 . De préférence, la valeur de la nuance h du couple de lentilles de couleur jaune est centrée sur 70 environ et la valeur de la nuance h du couple de lentilles de couleur rose est centrée sur 360 environ. Comme cela est bien connu, les revêtements anti-reflet convenant pour la présente invention sont constitués par un empilement de couches alternées de matériaux diélectriques d'indice de réfraction élevé (np25 1,50) et d'indice de réfraction bas (np25 De préférence, les revêtements anti-reflet comprennent un même nombre de couches et mieux sont constitués de 4 couches. Dans une réalisation particulièrement préférée, les revêtements anti-reflet comprennent, en partant de la face du substrat, une première couche d'indice de réfraction élevé en ZrO2, une deuxième couche de bas indice de réfraction en SiO2, une troisième couche d'indice de réfraction élevé en ZrO2 et une quatrième couche de bas indice de réfraction en SiO2. En général, le rapport (épaisseur physique totale des couches de bas indice de réfraction) / (épaisseur physique totale des couches de haut indice de réfraction) varie de 0,6 à 1,2. De préférence encore, le revêtement anti-reflet comprend une sous-couche d'accrochage, par exemple en SiO2, entre l'empilement de couches alternées de haut et bas indice de réfraction et la face du substrat. Cette sous-couche d'accrochage a en général une épaisseur de 50 à 250 nm. Le dépôt des couches des revêtements anti-reflet peut s'effectuer par tous moyens connus tel que par évaporation, éventuellement assisté par faisceaux ioniques, par pulvérisation par faisceaux d'ions, par pulvérisation cathodique, ou par dépôt chimique en phase vapeur assisté par plasma. Le dépôt des couches des revêtements anti-reflet est de préférence effectué par pulvérisation cathodique haute pression. Le substrat peut être tout substrat classiquement utilisé pour la fabrication de lentilles ophtalmiques, notamment pour la fabrication de verres de lunettes, et peut-être un verre minéral ou organique, de préférence un verre organique. Parmi les substrats préférés, on peut citer les substrats en matériaux polymères à base de diéthylèneglycol bis (allylcarbonate) (CR39 de PPG), de poly(méth)acrylate, de polythio(méth)acrylate, de polyuréthane, de polythiouréthane, de polyépoxy, de polyépisulfure, de polycarbonate et leurs mélanges. Les revêtements anti-reflet peuvent être déposés sur les substrats nus, c'est-à-dire dont les faces ne comportent aucun revêtement ou sur des substrats déjà revêtus, c'est-à-dire que les faces comportent un ou plusieurs revêtements fonctionnels. Ces revêtements fonctionnels sont bien connus et comprennent à titre d'exemple un primaire pour l'adhérence et/ou la résistance au choc, un revêtement résistant à l'abrasion, un revêtement polarisant, un revêtement photochromique. Parmi les primaires résistant au choc, on peut citer les revêtements à base de méthacrylate et à base de polyuréthane. Des revêtements résistant au choc à base de (méth)acrylate sont, entre autres, décrits dans le brevet US-5,015,523, cependant que les revêtements de résine polyuréthane thermoplastique et réticulée sont décrits entre autres, dans les brevets japonais 63-141001 et 63-87223, EP 0404111 et US-5,316,791. Des revêtements de primaires résistant au choc préférés sont des revêtements à base de composition de latex tel qu'un latex poly(méth)acrylique, un latex de polyuréthane ou un latex de polyester. Parmi les revêtements primaires résistant au choc à base de (méth)acrylate préféré, on peut citer les matériaux à base de polyéthylèneglycol(méth)acrylate tels que, par exemple, le tétraéthylèneglycoldiacrylate, le polyéthylèneglycol(200)diacrylate, le polyéthylèneglycol(400)diacrylate, le polyéthylèneglycol(600)di(méth)acrylate, ainsi que les (méth)acrylateuréthanes et leurs mélanges. Parmi les compositions de revêtements de primaire résistant au choc préférées, on peut également citer les latex acryliques commercialisés sous la dénomination acrylique latex A-639 par ZENECA et les latex polyuréthanes commercialisés sous les désignations W-240 et W-234 par BAXENDEN. Parmi les revêtements anti-abrasion préférés, on peut citer ceux obtenus par durcissement d'une composition comprenant des époxyalcoxysilanes ou un hydrolysat de ceux-ci avec un acide et un agent de durcissement. Des exemples de telles compositions sont données dans les brevets US-4,211,823, US-5,015,523 et la demande internationale WO 94/10230. Les compositions de revêtement anti-abrasion préférées sont celles comprenant comme constituants principaux un époxyalcoxysilane tel que par exemple le y-glycidoxypropyltriméthoxylsilane et un dialkyldialcoxysilane tel que par exemple, le diméthyldiéthoxysilane, de la silice colloïdale et une quantité catalytique d'un catalyseur de durcissement tel qu'un acétyle acétonate d'aluminium ou un hydrolysat de ceux-ci, le reste de la composition étant essentiellement constitué des solvants classiquement utilisés pour leur formulation. Les substrats peuvent être des substrats non colorés ou des substrats colorés dans la masse. Les revêtements anti-reflet peuvent eux-mêmes être revêtus d'un revêtement anti-salissure tel qu'un revêtement hydrophobe et/ou oléophobe. Ces revêtements anti-salissure sont également bien connus dans la technique et sont habituellement constitués de fluorosilicone ou fluorosilazane, c'est-à-dire des silicones ou des silazanes comportant des groupes contenant du fluor. Un exemple d'un tel matériau préféré est le produit commercialisé par 15 SHIN-ETSU sous la désignation KP 801 M. On peut utiliser également un matériau Optool DSX commercialisé par la société Daikin. A titre d'exemple, on donne ci-après dans le tableau 1 les caractéristiques de 3 couples de lentilles selon l'invention ayant une couleur 20 de reflet résiduel bleu, jaune et rose. TABLEAU 1 Revêtement anti-reflet de couleur de reflet résiduel faible Couleur Empilement h( ) C*2 Rm2 (%) Rv2 (%) de reflet Couches (épaisseur résiduel nm) à partir du substrat Rose ZrO2 (21), SiO2 (14) 5 9,5 1,5 0,9 ZrO2 (79), SiO2 (76) Jaune (or) ZrO2 (16), SiO2 (20) 76 9 1,0 0,9 ZrO2 (106), SiO2 (72) Bleu ZrO2 (14), SiO2 (20) 287 7,5 0,65 0,4 ZrO2 (112), SiO2 (91) 25 Revêtement anti-reflet de couleur de reflet résiduel intense Couleur Empilement h( ) C*1 Rml (%) Rv1 (%) de reflet Couches (épaisseur nm) résiduel à partir du substrat Rose ZrO2 (12), SiO2 (12) 355 18,5 1,5 0,7 ZrO2 (88), SiO2 (76) Jaune ZrO2 (19), SiO2 (28) 71 20 2,0 2,0 ZrO2 (101), SiO2 (69) Bleu ZrO2 (15), SiO2 (34) 282 30 1,9 0,8 ZrO2 (108), SiO2 (98) Test d'observation de couples de lentilles ophtalmiques selon l'invention Ce test a pour objet de faire observer visuellement des couples de lentilles ophtalmiques selon l'invention à un panel d'observateurs afin de déterminer si les différences d'intensité de couleur au sein d'un couple de lentilles perçues comme ayant une même couleur chromatique perçue de reflet résiduelle sont clairement et immédiatement identifiables. Principes de l'observation visuelle Pour chaque test on a placé cote à cote en contact direct 3 échantillons de même dimension de lentilles selon l'invention, deux des échantillons ayant une couleur de reflet résiduel de forte intensité et la troisième une couleur de reflet résiduel de fable intensité ou l'inverse. Les 3 échantillons sont placés dans une armoire à lumière normalisée (éclairement 1000 Lux, source normalisée reproduisant les illuminants D65). Le fond de l'armoire est d'un gris neutre de clarté L*=50 (recommandation CIE). Les 3 échantillons sont observés à une distance de 50 cm et sous un angle d'observation de 15 .25 Echantillons testés Le test a porté sur 3 séries d'échantillons. - une première série d'échantillons, constituée de 3 lentilles ophtalmiques selon l'invention ayant une couleur de reflet résiduel bleue dont deux des lentilles ont une couleur de reflet résiduel de coloration intense et/ou une couleur de reflet résiduel de coloration faible, la troisième lentille ayant une couleur de reflet résiduelle intense ou faible selon le cas ; - une seconde série d'échantillons constituée de 3 lentilles ophtalmiques selon l'invention ayant une couleur de reflet résiduel rose dont deux des lentilles ont une couleur de reflet résiduel de coloration intense et la troisième a une couleur de reflet résiduel de coloration faible ; et - une troisième série d'échantillons constituée de 3 lentilles ophtalmiques selon l'invention ayant une couleur de reflet résiduel jaune (or) dont deux des lentilles ont une couleur de reflet résiduel de coloration faible et la troisième a une couleur de reflet résiduel de coloration intense. Les caractéristiques colorimétriques des trois séries d'échantillons sont données dans le tableau II. Les mesures de facteurs de réflexion sont faites conformément à la norme IS08980-4. L'angle d'incidence est de 15 . L'espace colorimétrique utilisé est le CIE LAB 1976, avec l'observateur 10 et l'illuminant D65. TABLEAU II Série Echantillon h C* Rm(%) Rv(%) Bleu intense n 1 250 18 1,3 0,9 1 Bleu intense n 2 249 18,8 1,37 1 Bleu faible 242 12 0,88 0,70 Rose intense n 1 345 17,3 1,37 0,6 2 Rose intense n 2 345 17,4 1,39 0,6 Rose faible 4,3 10,8 1,38 0,8 Jaune intense 70,3 20,4 2,18 2,09 3 Jaune faible n 1 85 13,6 1,44 1,38 Jaune faible n 2 84 13,4 1,57 1,47 1325 Chaque série, comprend deux échantillons de coloration intense ou faible et un échantillon de coloration intense si les deux autres échantillons sont de coloration faible ou faible si les deux autres échantillons sont de coloration intense, de sorte que pour chaque test on peut considérer que l'observation a été faite pour 2 couples de lentilles, par exemple bleu intense n 1/bleu faible et bleu intense n 2/bleu faible pour la série 1. Panel de testeurs et questions posées Le panel de testeurs était constitué de 14 testeurs dont 10 avaient une expérience pour l'observation de lentilles anti-reflet et 4 étaient des novices. A chaque testeur, on a posé les questions suivantes : - question 1 : des 3 échantillons de la série distinguez-vous un échantillon différent ? - question 2 : des 3 échantillons de la série quel est celui (ou ceux) qui présente(nt) la plusforte intensité de coloration ? - question 3 : jugez-vous que pour chaque série les 3 échantillons font partie d'une même gamme de tonalité chromatique (couleur chromatique perçue). Résultats du test : - A la question 1, 100% des testeurs on répondu que : o l'échantillon bleu faible se distingue nettement des deux autres ; o l'échantillon rose faible se distingue nettement des deux autres ; o l'échantillon jaune intense se distingue nettement des deux autres. - A la question 2, 100% des testeurs ont répondu que : o les deux échantillons bleu intense présentaient la plus forte intensité de coloration ; o les deux échantillons rose intense présentaient la plus forte intensité de coloration ; o les deux échantillons jaune faible présentaient la plus faible intensité de coloration. 30 35 - A la question 3, 100% des testeurs ont répondu "oui" pour les 3 séries d'échantillons. En conclusion, le test montre que pour des couples de lentilles selon l'invention, perçus comme d'une même tonalité chromatique, la différenciation entre une lentille de coloration intense et une lentille de coloration faible est faite systématiquement et instantanément. REVENDICATIONS 1. Collection de couples de lentilles ophtalmiques, dont, au sein d'un même couple, chaque lentille comprend un substrat ayant une face avant et une face arrière comportant sur sa face avant et/ou arrière un revêtement anti-reflet ayant un facteur de réflexion lumineux Rä égal ou inférieur à 2,5%, de préférence égal ou inférieur à 2%, et présentant une même couleur chromatique perçue de reflet résiduel dont la nuance h du revêtement antireflet d'une lentille du couple ne varie pas de plus de 60 , de préférence pas plus de 45 par rapport à la nuance h du revêtement anti-reflet de l'autre lentille du couple et : a) le revêtement anti-reflet d'une première des lentilles du couple a une couleur de reflet résiduel de forte intensité et présente les caractéristiques suivantes : -un facteur moyen de réflexion R,,,1 égal ou supérieur à 1,20%, préférentiellement égal ou supérieur à 1,30% ; - une valeur de Chroma Cl égale ou supérieure à 15, de préférence égale ou supérieure à 17 ; b) le revêtement anti-reflet de la seconde des lentilles du couple a une couleur de reflet résiduel de faible intensité et présente les caractéristiques suivantes : - un facteur moyen de réflexion R,,,2 égal ou inférieur à 1,65%, de préférence égal ou inférieur à 1,60% ; - une valeur de Chroma C*2 égale ou inférieure à 15, de préférence égale ou inférieure à 14, mieux égale ou inférieure à 12 ; c) les facteurs moyens de réflexion des revêtements anti-reflet satisfont la relation 1 R,,,1- R,,,2 2,2%, de préférence 5, de préférence > 6. 2. Collection de couples de lentilles selon la revendication 1 caractérisée en ce que le facteur moyen de réflexion R,,,1 de la première lentille du couple est égal ou supérieur à 1,35%, de préférence égal ou supérieur à 1,40%. 3. Collection de couples de lentilles selon la revendication 1 ou 2, caractérisée en ce que le facteur moyen de réflexion R,,,2 de la seconde lentille du couple est égal ou inférieur à 1,50%. 4. Collection de couples de lentilles selon l'une quelconque des revendications 1 à 3, caractérisée en ce que la valeur de Chroma C*2 de la deuxième lentille du couple est égale ou inférieure à 10. 5. Collection de couples de lentilles selon l'une quelconque des revendications 1 à 4, caractérisée en ce que 1 R,,,1- R,,,2 1,80%, de préférence 1 Rml - Rm2 6. Collection de couples de lentilles selon l'une quelconque des revendications 1 à 5, caractérisée en ce que Cl - C*2 > 6,5. 7. Collection de couples de lentilles selon l'une quelconque des 10 revendications 1 à 6, caractérisée en ce que Cl ù C*2 8. Collection de couples de lentilles ophtalmiques selon l'une quelconque des revendications 1 à 7, caractérisée en ce que pour une valeur de nuance h de 220 à 300 ou une valeur de nuance h de 310 à 30 , le facteur de réflexion lumineux Rä1 du revêtement de couleur de reflet résiduel 15 de forte intensité est inférieur au facteur de réflexion lumineux Rä2 du revêtement anti-reflet de couleur de reflet résiduel de faible intensité. 9. Collection de couples de lentilles ophtalmiques selon l'une quelconque des revendications 1 ou 8, caractérisée en ce qu'elle comprend au moins 3 couples de lentilles, un premier couple de lentilles de couleur 20 chromatique perçue de reflet résiduel jaune dont la valeur de la nuance h varie de 40 à 100 , de préférence 40 à 90 , un second couple de lentilles de couleur chromatique perçue de reflet résiduel bleu dont la valeur de la nuance h varie de 220 à 300 , de préférence de 220 à 280 , et un troisième couple de lentilles de couleur chromatique perçue de reflet résiduel rose dont 25 la valeur de la nuance h varie de 310 à 30 . 10. Collection de couples de lentilles ophtalmiques selon l'une quelconque des revendications 1 à 9, caractérisée en ce que les revêtements anti-reflet sont constitués par un empilement de couches alternées de matériaux diélectriques d'indice de réfraction élevé (nD25 1,50) 30 et d'indice de réfraction bas (np25 inférieur à 1,50). 11. Collection de couples de lentilles ophtalmiques selon la revendication 10, caractérisée en ce que le matériau de la couche haut indice de réfraction est ZrO2 et le matériau de la couche bas indice de réfraction est SiO2. 12. Collection de couples de lentilles ophtalmiques selon la revendication 10 ou 11, caractérisée en ce que les revêtements anti- reflet comprennent un même nombre de couches. 13. Collection de couples de lentilles ophtalmiques selon la revendication 12, caractérisée en ce que les revêtements anti-reflet comprennent 4 couches. 14. Collection de couples de lentilles ophtalmiques selon l'une quelconque des revendications 10 à 13, caractérisée en ce que le rapport (épaisseur physique totale des couches de bas indice de réfraction) / (épaisseur physique totale des couches de haut indice de réfraction) varie de 0,6 à 1,2. 15. Collection de couples de lentilles ophtalmiques selon l'une quelconque des revendications 10 à 14, caractérisée en ce que les revêtements anti-reflet comportent en outre une sous-couche d'accrochage au substrat. 16. Collection de couples de lentilles ophtalmiques selon la revendication 15, caractérisée en ce que la sous-couche d'accrochage a une épaisseur de 50 à 250 nm. 17. Collection de couples de lentilles ophtalmiques selon la revendication 15 ou 16, caractérisée en ce que la sous-couche d'accrochage est en SiO2. 18. Collection de couples de lentilles ophtalmiques selon l'une quelconque des revendications 1 à 17, caractérisée en ce que le substrat est un substrat nu. 19. Collection de couples de lentilles ophtalmiques selon l'une quelconque des revendications 1 à 17, caractérisée en ce que le substrat est un substrat dont au moins une des faces est déjà revêtue d'un ou plusieurs revêtements fonctionnels. 20. Collection de couples de lentilles ophtalmiques selon l'une quelconque des revendications précédentes, caractérisée en ce que le substrat comporte un revêtement anti-reflet sur ses deux faces avant et arrière. 21. Collection de couples de lentilles ophtalmiques selon l'une quelconque des revendications précédentes, caractérisée en ce que le ou les revêtements anti-reflet sont recouverts d'un film anti-salissure. 22. Dispositif de présentation d'une collection de couples de lentilles ophtalmiques comprenant au moins un couple de lentilles selon l'une quelconque des revendications 1 à 21, caractérisé en ce qu'il comprend un support sur lequel les lentilles de chacun des couples sont disposées cote à cote soit sous forme d'une rangée, soit sous forme d'une colonne. 23. Dispositif de présentation selon la revendication 22, caractérisé en ce que la collection de couples de lentilles ophtalmiques comprend au moins 3 couples de lentilles, un premier couple ayant une couleur de reflet résiduel jaune, un second couple ayant une couleur de reflet résiduel bleu, et un troisième couple ayant une couleur de reflet résiduel rose. 24. Lentille ophtalmique comprenant un substrat transparent au moins partiellement teinté ayant une face avant et une face arrière, la face avant du substrat comportant un premier revêtement anti-reflet ayant un facteur de réflexion lumineux Rä1 2,5%, de préférence égal ou inférieur à 2% et présentant une couleur chromatique perçue de reflet résiduel de forte intensité et ayant un facteur moyen de réflexion satisfaisant la relation 2,5%, mieux 2% R,,,1 1,20, de préférence 2,5%, mieux 2% R,,,1 1,30%, et une valeur de Chroma Cl 15, de préférence 17, et la face arrière du substrat comportant un second revêtement anti-reflet ayant un facteur de réflexion lumineux Rä2 5, de préférence C*1 û C*2 > 6. 25. Lentille ophtalmique selon la revendication 24, caractérisée en ce que le facteur de réflexion moyen R,,,1 satisfait la relation 2,5%, mieux 2% R,,,1 1,35%, de préférence 2,5%, mieux 2% >_ R,,,1 >_ 1,40%. 26. Lentille ophtalmique selon l'une quelconque des revendications 24 ou 25, caractérisée en ce que le facteur de réflexion moyen R,,,2 satisfait la relation R,,,2 1,50%, mieux 1%, mieux encore 27. Lentille ophtalmique selon l'une quelconque des revendications 24 à 26, caractérisée en ce que la valeur de Chroma C*2 satisfait la relation C*2 12, mieux C*2 10. 28. Lentille ophtalmique selon l'une quelconque des revendications 24 à 27, caractérisée en ce que 1 R,,,1- R,,,2 1,80%; de préférence 29. Lentille ophtalmique selon l'une quelconque des revendications 24 à 28, caractérisée en ce que Cl - C*2 > 6,5. 30. Lentille ophtalmique selon l'une quelconque des revendications 24 à 29, caractérisé en ce que Cl -C*2 31. Lentille ophtalmique selon l'une quelconque des revendications 24 à 30, caractérisée en ce que le premier et le second revêtement anti-reflet ont une même couleur chromatique perçue de reflet résiduel. 32. Lentille ophtalmique selon la revendication 31 caractérisée en ce que la nuance h entre le premier et le second revêtement anti-reflet ne varie pas de plus de 60 , de préférence 45 . 33. Lentille ophtalmique selon l'une quelconque des revendications 24 à 32, caractérisée en ce que les revêtements anti-reflet ont des couleurs chromatiques perçues de reflet résiduel différentes. 34. Lentille ophtalmique selon l'une quelconque des revendications 24 à 33, caractérisée en ce que pour une valeur de la nuance h de 220 à 300 ou de 310 à 30 le facteur de réflexion lumineux Rä1 du premier revêtement anti-reflet est inférieur au facteur de réflexion lumineux Rä2 du deuxième revêtement anti-reflet. 35. Lentille ophtalmique selon l'une quelconque des revendications 24 à 34, caractérisée en ce que les revêtements sont déposés sur un substrat nu ou dont les faces ont été revêtus d'un ou plusieurs revêtements fonctionnels.